(57)【要約】本発明は、物質の電気伝導性および／または熱伝導性を高めるための非伝導物質中の特定のクラスの炭素構造物の使用に関する。本発明は、カーボンコーンおよびカーボンディスクとして公知のマイクロドメインカーボン粒子のクラスが、約１重量％の臨界充填レベルを有してプラスチック中の優れた伝導性充填材であり、この充填材は、カーボンナノチューブの性能に匹敵するという発見に基づく。しかしながら、これらの炭素構造物は、カーボンブラックと同じコストで工業規模に製造され得る。したがって、充填材としてカーボンブラックの好ましいコストでの純粋なマトリックス材料とほぼ同じ密度および機械的性質を有する熱および電気伝導性複合材料を提供することが可能である。【特許請求の範囲】
【請求項１】
電気および熱伝導性複合材料であって、該複合体のマトリックス材料は、本質的に非伝導物質であり、そして該マトリックス材料は、それを熱および電気伝導性充填材で充填することにより伝導性になり、該充填材は、カーボンコーンおよび／またはディスクを含む、マイクロドメイン炭素材であることを特徴とする、電気および熱伝導性複合材料。
【請求項２】
請求項１に記載の複合材料であって、
前記マイクロドメイン炭素構造物が、以下６０度、１２０度、１８０度、２４０度および３００度のうちの１種または数種の合計回位（屈曲）を有するコーンを形成するように折り重なる多少の円形黒鉛炭素シートを含むことを特徴とする、複合材料。
【請求項３】
請求項１に記載の複合材料であって、前記マイクロドメイン炭素構造物が、合計回位０度の多少の平らな円形黒鉛シートを含むことを特徴とする、複合材料。
【請求項４】
請求項１に記載の複合材料であって、前記マイクロドメイン炭素構造物が、以下６０度、１２０度、１８０度、２４０度および３００度のうちの１種または数種の合計回位（屈曲）のコーンを形成するように折り重なる多少の円形黒鉛炭素シートと、合計回位０度の多少の平らな円形黒鉛シートとの混合物を含むことを特徴とする、複合材料。
【請求項５】
請求項１〜４のいずれか１項に記載の複合材料であって、前記マイクロドメイン炭素構造物が、直径が５マイクロメートル未満および厚さが１００ナノメートル未満であることを特徴とする、複合材料。
【請求項６】
請求項１〜６のいずれか１項に記載の複合材料であって、前記マイクロドメイン炭素構造物が、混合物を与える基礎プラスチックを充填かつ混合し、充填レベルが、０．００１〜８０重量％、好ましくは０．０１〜１０重量％、より好ましくは０．１〜２％であることを特徴とする、複合材料。
【請求項７】
請求項１〜６のいずれか１項に記載の複合材料であって、前記マトリックス材料が、本質的に熱および／または電気絶縁性の任意の固形材料であることを特徴とする、複合材料。
【請求項８】
請求項７に記載の複合材料であって、前記マトリックス材料が、ポリマー化合物、エラストマー化合物またはこれらのうちの１つ以上の混合物であることを特徴とする、複合材料。
【請求項９】
請求項７に記載の複合材料であって、前記マトリックス材料が、ウッドポリマー化合物であることを特徴とする、複合材料。
【請求項１０】
請求項７に記載の複合材料であって、前記マトリックス材料が、セラミックまたはガラスであることを特徴とする、複合材料。
【請求項１１】
請求項７に記載の複合材料であって、前記マトリックス材料が、以下の種類：アクリルベースプラスチック、アミノベースプラスチック、ビチュメンベースプラスチック、カゼインベースプラスチック、セルロースベースプラスチック、エポキシベースプラスチック、フルフラールベースプラスチック、ハロカーボンベースプラスチック、イソシアネートベースプラスチック、改質ゴムベースプラスチック、フェノールベースプラスチック、ポリアミドベースプラスチック、ポリエステルベースプラスチック、ポリエチレンベースプラスチック、シリコーンベースプラスチック、スチレンベースプラスチック、およびビニルベースプラスチックのうちの１つの基礎プラスチックポリマーを硬化させることによって形成されるプラスチックであることを特徴とする、複合材料。
【発明の詳細な説明】
【技術分野】
【０００１】
本発明は、電気および／または熱伝導性を高めるためのポリマー中の特定クラスのカーボンナノ粒子の使用に関する。より具体的には、本発明は、ポリマー中のカーボンナノコーンおよびナノディスクの使用に関する。
【０００２】
２０世紀後半の１つの主要な技術躍進は、広範な構造適用において金属と置き換わるのに適切な特性を有する種々のプラスチックの開発であった。プラスチックの構造材料としての重要な利点は、多種の金属と比較して、実質的に低質量および低価格での適切な硬性または剛性である。
【０００３】
プラスチックは、合成もしくは天然の非金属材料の巨大なクラスに関する共通の特徴であり、必須の成分として高分子量の有機物質、通常は半合成もしくは完全に合成の樹脂または有機ポリマーを含む。必須の高分子化合物は、しばしば、基礎プラスチックと表され、プラスチックは通常、基礎プラスチックがどの種類の化合物であるかによって分類される。通常の種類のプラスチックは：アクリル、アミノ、ビチュメン、カゼイン、セルロース、エポキシ、フルフラール、ハロカーボン、イソシアネート、改質ゴム、フェノール、ポリアミド、ポリエステル、ポリエチレン、シリコーン、スチレンおよびビニルである。本発明は、これら全ての種類のプラスチックに関する。
【０００４】
基礎プラスチックは、他の化合物、例えば、可塑剤、充填剤、安定剤、潤滑剤、顔料、染料などと混合して、広範な物理的および化学的特性（例えば、耐食性、化学的不活性、外見、抗張力、弾性率、強度、耐熱性など）を有するプラスチックを提供し得る。全てのプラスチックに共通して、完成した状態で固体であるが、一部の製造もしくは加工段階では、流体状態で成形または形成され得る。したがって、プラスチックは広範な適用に対して調整される特性および物理的形状を有し得る非常に多用途の化合物クラスである。プラスチックは、今日、日常生活において包装材料、衣類、車両の構成部品、電子機器、建設材料などとして広範な用途を見出している。
【０００５】
しかしながら、金属がプラスチックに勝って有する１つの重大な特性がある；優れた電気および熱の伝導性である。プラスチックは、１０１４〜１０１８Ω／ｓｑの範囲にある典型的な表面抵抗率を有する驚くほど優れた電機絶縁体である。相対的に、金属は、１０−５〜１０−３Ω／ｓｑの範囲にある表面抵抗率を有し、プラスチックの場合の１０１７〜１０２３分の１である。
【０００６】
プラスチックのこの極度の絶縁特性は、それらが他の物質との滑り接触に曝され、強力な磁界などに曝される場合、静電気電荷の蓄積を受け易い。この現象は、静電気として知られており、約３０．０００〜４０．０００Ｖの局所電位差異を蓄積するのに適した条件を備え得る。この静電位は、プラスチック材料が別の物質と十分に低い表面電位にある別の物質と接触する場合に、火花を出して放出され得る。日常生活において、放電に脅かされ得る適用は多くある。例えば、火花は、可燃性の化合物または起爆物（例えば、車両中の燃料経路、エアバッグなど）を含む環境において危険である。また、マイクロエレクトロニックデバイス（例えば、コンピュータチップ、ＬＥＤ、回路ボード）は、わずか２０Ｖの放電により修理できないほどの損害を受け得る。そのような適用はまた、温度感受性である。燃料および起爆剤は、明白な理由で、引火温度に近くへの意図せぬ加熱に曝されてはならず、コンピュータチップはそれらの温度許容度、近くのエネルギー密度および温度などで作動してはならない。
【０００７】
したがって、プラスチックを電気および／または熱伝導性にするための良い解決策が見出されれば、プラスチックに対する適用は実質的に広くなる。伝導性プラスチックは、金属または被覆剤に勝る数多くの利点を有する。完成部品は、重量がより軽く、取り扱いがより容易であり、輸送がより低コストとなる。これらの成形加工は、通常より容易でかつより安価であり、凹み、欠け、および疵に曝されることが少ない。一部の化合物は、高価でかつ時間を浪費する二次的な彩色工程を排除して、同定または美観のために予め色づけされ得る。
【０００８】
理想的には、プラスチックを伝導性にするための解決策は、材料伝導性のこれら４つの分類に従う完成したプラスチック成分の電気伝導性を調整する機会を提供すべきである：
１０９〜１０１２Ω／ｓｑの範囲にある表面抵抗率を有する帯電防止化合物。これらの化合物は、初充電を抑制し、電荷蓄積を最小限にするが、中〜高度の漏洩電流を絶縁する。
【０００９】
１０６〜１０９Ω／ｓｑの範囲にある表面抵抗率を有する散逸性化合物。これらの化合物は、いずれの電荷蓄積も防ぎ、高漏洩電流を絶縁し、ヒト接触に対する／ヒト接触からの静電気放電を防ぐ化合物。
【００１０】
１０２〜１０５Ω／ｓｑの範囲にある表面抵抗率を有する伝導性化合物。これらの化合物は、いずれの電荷蓄積も防がず、高速運動から電荷蓄積を散逸し、電荷ブリードオフに対する接地パスを提供する。
【００１１】
１００〜１０２Ω／ｓｑの範囲にある表面抵抗率を有する静電気遮蔽化合物。これらの化合物は、破損した電子成分からの高静電気放電電圧を遮断し、電磁干渉／無線周波干渉を遮蔽し、電荷ブリードオフに対する優れた接地パスを提供する。
【背景技術】
【００１２】
（先行技術）
現在、適切な伝導特性を有する適切な基礎プラスチックがわずかに見られるが、それらにはなんらかの制限がある。しかしながら、基礎プラスチックを伝導性充填剤を充填することにより、プラスチックが適切な電気および熱伝導性を与え得るということは、数年前から知られていた。
【００１３】
当該技術分野において、基礎プラスチックの伝導性は、充填剤を充填するに連れ、Ｓ字濃度曲線で上昇するということが十分に確立されている：つまり、プラスチックのバルク伝導性は、充填レベルを臨界充填レベルまで上昇させるとほとんど変化しない。この臨界充填レベルの辺りでわずかに充填剤を加えるとこの伝導性は非常に急速に上昇し、この臨界充填レベルの上では、この伝導性は、充填レベルの増加に対して徐々に非感受性を増す。この動きの理由は、高バルク伝導性が、バルクプラスチックにおける多くの長い伝導性経路の存在を必要とするためであると考えられる。そしてこれは、この充填がランダムに分配される場合に伝導性粒子が長鎖を形成するのに適当なほど十分に高くなるまで得られない。これは、臨界充填レベルが充填化合物のアスペクト比を拡大するに連れて低下する傾向がある理由の説明であると考えられる。
【００１４】
何らかの形態の金属が、所望の電気および熱伝導性を与えるために、基礎プラスチック中の伝導性充填剤として広範に使用されてきた。しかしながら、多くの適用に対し、金属伝導性充填剤は、重量および製造費用の望ましくない増加をもたらす。
【００１５】
金属伝導性充填剤と関連付けられる重量およびコストの問題は、元素状炭素をプラスチックへの伝導性添加物として使用することにより解決し得ることが公知である。最も一般的な炭素充填剤は、カーボンブラックであり、比較的安価であり、多くの用途に対し非常に役立つ。
【００１６】
あいにく、カーボンブラックは、１０〜５０重量％の範囲における望ましくないほど高い臨界充填レベルで満たされる。そのような高い充填レベルにおいて、カーボンブラック粒子は、プラスチックの機械的特性を深刻に低下させる。しばしば、このようなプラスチックは全く使用に適さず、典型的には、しばしばプラスチック部品の最も重大な特性である成型をし得ない。したがって、カーボンブラックを充填したプラスチックは、限定的な用途のみを見出した。
【００１７】
Ｃａｒｂｏｎ  Ｎａｎｏｔｅｃｈｎｏｌｏｇｉｅｓ  Ｉｎｃ．ｏｆ  Ｈｏｕｓｔｏｎ，ＵＳＡは、充填の問題に対する解決策を提供する。それらのホームページ（ｈｔｔｐ：／／ｗｗｗ．ｃｎａｎｏｔｅｃｈ．ｃｏｍ／を参照）によると、カーボンナノチューブは、１重量％以下の充填レベルにて十分な伝導性を提供する。そのように低い充填レベルにおいて、基礎プラスチックは、実質的にその機械的特性を維持する。伝導性充填剤としてのカーボンナノチューブのこの好都合な特性は、非常に高いアスペクト比、およびマトリックス材料中の長鎖に自己集合する傾向によると考えられている。
【００１８】
カーボンナノチューブの主要な欠点は、現在までのところ、大規模な生産プロセスは、見出されていない。したがって、カーボンナノチューブは、世界市場において、非常に供給が不足しており、したがって、全ての用途に対して受容し得ないほど高価であり、この生成物の価格が製品の価格が消費者にとっての課題である。
【００１９】
したがって、マトリックス材料の機械的特性に有害な充填レベルを使用せずに適切な電気および熱伝導性を有するプラスチックならびに任意の他の本質的に電気または熱絶縁性材料を提供し得る、直ちに利用可能でかつ安価な伝導性充填剤に対する必要性がある。
【発明の開示】
【発明が解決しようとする課題】
【００２０】
（発明の目的）
本発明の主要な目的は、マトリックス材料の固有の機械的特性および成形能力に実質的に有害ではない充填レベルにおいて、電気および／もしくは熱伝導性を有するポリマーならびに／または任意の他の本質的に電気もしくは熱絶縁性材料を提供する方法を提供することである。
【００２１】
別の目的は、ポリマーおよび任意の他の電気および熱絶縁性材料中の使用のために新規の伝導性充填剤を提供して、それらに優れた熱および／または電気伝導性を提供することである。
【課題を解決するための手段】
【００２２】
（発明の要旨）
本発明の目的は、本発明の特許請求の範囲および／または以下の記載において規定されるような特徴によって得られ得る。
【００２３】
本発明は、カーボンコーンおよびディスクとして公知のマイクロドメインカーボン粒子のクラスが、プラスチック中の約１重量％の臨界充填レベルを有する優れた伝導性充填剤であるという発見に基づいており、カーボンナノチューブの性能と匹敵する。しかしながら、これらの炭素構造物は、カーボンブラックを充填したプラスチックの好ましいコストで、純粋な基礎プラスチック材料とほぼ同じ密度および機械的特性を有する熱および電気伝導性プラスチック材料を提供し得るように、カーボンブラックとほぼ同質かつ同コストで工業的に生産され得る。
【００２４】
上記の発見はまた、他の本質的に絶縁性の材料を電気および／または熱伝導性するためにも適用される。したがって、本発明は、本質的に電気および／または熱絶縁性である任意の考え得るマトリックス材料に伝導性充填剤としてこの特定クラスのマイクロドメインカーボン粒子の使用に関する。例として、これらに限定されないが、一般に、プラスチック、ゴム、ウッドポリマー、紙、厚紙、ガラス、セラミック、エラストマーおよびポリマーなどが挙げられる。
【００２５】
用語カーボンコーンは、マイクロドメインもしくはそれ未満（ナノドメイン）における、特定クラスの炭素構造物を表すために使用される。これらの構造は、１〜５個の五角形を、黒鉛シートに挿入することによって、したがって、シートを折り曲げてコーンを形成することによって形成される。黒鉛の六角形の構造中の五角形の数が、折り曲げ角度を決定する。図１において、これらのカーボンコーンのいくつかの透過電子影像を示している。対称を考慮すると、６０度、１２０度、１８０度、２４０度および３００度の合計回位（屈曲）に対応する５個より多くの円錐構造で有り得ないことを示し得る。全てのコーンが、頂点で閉じられている。これらのコーンに加えて、本発明において使用される炭素材はまた、０℃の合計回位（純粋な六角形の黒鉛構造）に対応する平らな円形黒鉛シートを含む。これらの平らな黒鉛円形シートは、本適用においてカーボンディスクと呼ばれる。コーンおよびディスクの投影角度を図２に示している。これらの炭素構造物の直径は、典型的には５マイクロメートル未満、および厚さ１００ナノメートル未満であり、典型的なアスペクト比は１〜５０の範囲にある。
【００２６】
これらの炭素構造物の一部の物理的存在および大規模にそれらを生成する方法を、Ｋｖａｅｒｎｅｒ  Ｔｅｃｈｎｏｌｏｇｙ  ａｎｄ  Ｒｅｓｅａｒｃｈ  Ｌｉｍｉｔｅｄがパイロットプラントで炭化水素からカーボブラックを生成するためのプラズマベースの熱分解方法を開発しているときに偶然に発見した。すなわち、本生産方法は、２段階熱分解プロセスとして記載され得、ここで、炭化水素の供給材料をまずプラズマゾーンに導き、それにより第一の緩やかな熱分解工程を施し、ここで炭化水素は、部分的にのみ熱分解または分解されて多環式芳香族炭化水素（ＰＡＨ）を形成し得、その後に第二の十分に集約したプラズマゾーンにあるＰＡＨに入り、炭化水素の元素状炭素と水素とへの分解を完了する。この２段階熱分解アプローチにより、これらのカーボンコーンおよびディスク構造物および少量の他のマイクロドメイン構造物（例えば、ナノチューブおよびフラーレン）によって強く影響されるカーボンマイクロ構造物の９０％より大きな収率で得られる。この残り、つまり約１０重量％は、通常のカーボンブラックである。対照的に、従来の熱分解方法において、炭化水素は完全に１つの熱分解工程中で分解される。この場合、主要な生成物はカーボンブラックであるが、マイクロドメイン構造物は、微量にのみ存在する。カーボンブラックを形成するための熱分解による炭化水素の分解がカーボンブラックを生産するための確立された工業的な方法であるため、これらのマイクロドメインカーボンコーンおよびディスク構造物は、通常のカーボンブラックとおよそ同じ規模および生産コストで工業規模で生産され得るということが明らかであるということを留意すべきである。
【００２７】
Ｋｖａｅｒｎｅｒプロセスは、通常、少なくとも９０重量％のマイクロドメイン炭素構造物を含み、残りが従来のカーボンブラックである混合物を与える。この混合物のマイクロドメインフラクションは、通常、約８０％のディスクおよび２０％のコーンを含む。ナノチューブおよびフラーレンは、微量で存在するのみである。したがって、コーンおよびディスクは、機能的構造物であり、本発明は、伝導性充填剤としてのそれらの使用に関する。これらの炭素構造物は、純粋なコーンから純粋なディスクまでの範囲にある任意の可能な混合物中の伝導性充填剤として機能すると考えられる。以下に提示される検証実験は、熱分解反応物からのものである物質、すなわち、約９０％のコーンおよびディスクと、微量のナノチューブおよびフラーレンと、約１０％のカーボンブラックとの混合物である物質を使用した。したがって、物質が精製されてカーボンブラックフラクションを除去／強力に低減する場合は、本発明が、より好ましくはより低い充填レベルで機能することが期待される。
【００２８】
この特定の生産方法（Ｋｖａｅｒｎｅｒプロセス）と５つのうちの２つの可能なカーボンコーン構造物は、一連の特許で世界的に保護されている。本出願人はこれらの特許権およびこの技術を開発する権利を獲得した。このシリーズのヨーロッパ特許は、ＥＰ１０１７６２２であり、本出願にその全体が参考として援用される。本生産方法およびこれらの炭素構造物の性質が、この参考文献に、全体的に提示されている。
【００２９】
これらの炭素構造物のアスペクト比は約５０までであるため、カーボンコーンおよびディスク構造物は、約１のアスペクト比を有するカーボンブラック粒子よりも著しく有効であることが期待される。しかしながら、カーボンナノチューブは、ポリマーマトリックス中の非常に長い鎖への付加形態で、１００〜１０００の範囲のアスペクト比を有し、従来の教示の観点から、カーボンナノチューブとしてのこれらの炭素構造物が、プラスチック中の伝導性充填剤としても同等にうまく機能するということは、非常に意外である。それにもかかわらず、この意外な際立つ性能は、１重量％未満の充填レベルを有する新規の電気および熱伝導性プラスチックの生産を可能とする。
【００３０】
カーボンコアおよびディスクは、本発明にしたがって、これらに限定されないが：アクリル、アミノ、ビチュメン、カゼイン、セルロース、エポキシ、フルフラール、ハロカーボン、イソシアネート、改質ゴム、フェノール、ポリアミド、ポリエステル、ポリエチレン、シリコーン、スチレンおよびビニルをベースにしたプラスチックを含むあらゆる公知の種類のプラスチック中に使用され得る。プラスチックに加え、これらの炭素構造物は、本質的に絶縁性であるいかなるマトリックス材料中においても伝導性充填剤として有効であり得る。このカーボン材料の充填レベルは、微小レベルからマトリックス材料と混合し得るあらゆるレベルまでの考え得るあらゆるレベルであり得、実際には、約０．００１重量％〜約８０重量％以上であり得る。マトリックス材料の機械的性質が可能な限り維持されるべき装置、ならびに、低から中程度の電気伝導性が要求される場合には、充填レベルが低いほど好ましい。低い充填とは、０．００１〜約５重量％、好ましくは、０．０１〜２重量％、より好ましくは、０．０２〜１重量％の範囲を意味する。熱伝導性を高めるには、中から高充填レベルを使用するのが好ましい。中から高充填レベルとは、約５〜８０重量％を意味する。最大伝導性が望まれ、マトリックス材料のもともとの機械的性質が、不可欠ではない装置に対しては、それより高い充填レベルが好ましい。
【００３１】
約１重量％の充填レベルは、ほとんどのプラスチックおよびエラストマー材料を、表面抵抗率が１０２〜１０５Ω／ｓｑの範囲である伝導性成分として分類されるのに十分に伝導性にする。充填レベルを調節することにより、当然ながら、複合材料の電気および／または熱伝導性を調整することが可能である。全ての従来的かつ結果として生ずる新規の補助化合物（例えば、可塑剤、充填剤、安定剤、潤滑剤、顔料、染料、接着剤などは、本発明に従う伝導性充填剤に関連して使用され得る。
【発明を実施するための最良の形態】
【００３２】
（発明の詳細な説明）
本発明は、本発明の好ましい実施形態の形で、より詳細に説明され、証明される。しかしながら、この実施形態は、本発明の限定として見なされるべきではない。上記のように、全ての従来的なプラスチックが使用され、所与の伝導性特性が、静電気遮蔽材料に対する典型的な帯電防止材料中に見出された。
【００３３】
（本発明の証明）
本発明を証明するために、１重量％および１０重量％のマイクロドメイン炭素材と、それぞれ混合したポリエステルをベースにした２種の調合物を製造した。
【００３４】
この混合を手で攪拌することにより実施した。両混合物に対し、このポリエステルは、Ｐｏｌｙｌｉｔｅ４４０−８００（Ｒｅｉｃｈｏｌｄ  ＧｍｂＨ製）であった。１重量％の炭素材を含むサンプルを、約５分間かけて手で攪拌して、均質な混合物を得、室温にて約２４時間かけて、ポリマーマトリックスを厚さ４．５ｍｍの完成したポリエステルラミネートへと硬化させた。１０重量％の炭素材を含むサンプルは、均質化するのがより困難であった。ポリマーを段階的に充填する必要があり、この攪拌は、合計で約１５分かかった。この硬化プロセスはまた、７２時間（４８時間は室温にて、そして２４時間は５０℃にて）かかったので、少し面倒であった。完成したポリエステルラミネートは、厚さが３．５ｍｍであった。
【００３５】
Ｐｏｌｙｌｉｔｅ４４０−８００ポリエステルラミネートの機械的性質を、充填条件および非充填条件について表１に記載した。
【００３６】
サンプルの体積抵抗率を、１重量％および１０重量％の充填材を含むサンプルについて、それぞれ７６９Ωｃｍおよび７３Ωｃｍと決定した。これらの抵抗率を、１０１６Ωｃｍの純粋なＰｏｌｙｌｉｔｅ４４０−８００の抵抗率と比較する場合、１重量％のサンプルは、遮蔽複合体と分類される材料順の抵抗率を有することが明らかである。これは、充填材としてカーボンナノチューブをベースにした複合体に匹敵し得る結果である。
【００３７】
【表１】
2008519091.tif 000002
【図面の簡単な説明】
【００３８】
（図のリスト）
【図１】図１は、本発明において使用されるカーボンコーンのいくつかの透過電子顕微鏡影像である。
【図２】図２は、それぞれ３００度、２４０度、１８０度、１２０度、および６０度の合計回位を有するカーボンコーンの可能な構成を示している略図である。この図はまた、０度の合計回位を有する黒鉛シートを含む。
【図３】図３は、本発明に従う、１％のカーボンコーン材料を充填したポリエステルマトリックスの透過電子顕微鏡影像である。
【図４】図４は、本発明に従う、１０％のカーボンコーン材料を充填したポリエステルマトリックスの透過電子顕微鏡影像である。
【図５】図５は、通常のカーボンブラックの３種の性質と比較したカーボンコーンの充填の関数としてポリエステルマトリックスの体積抵抗率を示しているグラフである。
【図１】
2008519091.tif 000003
【図２】
2008519091.tif 000004
【図３】
2008519091.tif 000005
【図４】
2008519091.tif 000006
【図５】
2008519091.tif 000007
【国際調査報告】
2008519091.tif 000008
2008519091.tif 000009
2008519091.tif 000010